(57)【要約】【課題】リチウムイオン二次電池に用いた際に、高容量を維持しつつ繰り返し充放電時のサイクル特性に優れ、またサイクル初期の充放電効率に優れる負極材料を提供すること。【解決手段】Ｓｉを主体とする固相Ａと、Ｃｒ及びＴｉから選択される少なくとも１種とＳｉとの金属間化合物からなる固相Ｂとを含む粒子が炭素材料と複合化されてなる複合材料に、導電性向上剤が含有されてなる負極材料である。【選択図】なし【特許請求の範囲】
【請求項１】
Ｓｉを主体とする固相Ａと、Ｃｒ及びＴｉから選択される少なくとも１種とＳｉとの金属間化合物からなる固相Ｂとを含む粒子が炭素材料と複合化されてなる複合材料に、導電性向上剤が含有されてなる負極材料。
【請求項２】
前記炭素材料の含有比率が、前記複合材料中５質量％〜４０質量％である請求項１に記載の負極材料。
【請求項３】
前記導電性向上剤が、Ｐ及びＮｉから選択される少なくとも１種である請求項１又は請求項２に記載の負極材料。
【請求項４】
前記導電性向上剤の含有比率が、前記固相Ａと前記固相Ｂと炭素材料の総質量に対して、０．１質量％〜２０質量％である請求項１〜請求項３のいずれか１項に記載の負極材料。
【請求項５】
レーザ回折粒度分布計により測定される体積基準のメディアン粒子径が０．１μｍ〜２０μｍであり、窒素吸着測定法より求められる比表面積が０．５ｍ２/ｇ〜１５ｍ２/ｇであり、真密度が２．２ｇ/ｃｍ３〜４．０ｇ/ｃｍ３である請求項１〜請求項４のいずれか１項に記載の負極材料。
【請求項６】
前記固相ＡにおけるＳｉの結晶子サイズが４０ｎｍ以下である請求項１〜請求項５のいずれか１項に記載の負極材料。
【請求項７】
前記固相Ａ及び前記固相Ｂはそれぞれ結晶及び非晶質の少なくとも一方の領域からなり、線源として波長１．５４０６ｎｍのＣｕＫα線を使用したときの、前記固相Ｂに由来する２θ＝４０．５〜４４．５度のＸ線回折ピーク強度に対する前記固相Ａに由来する２θ＝２７．５〜３０．５度のＸ線回折ピーク強度比が０．３５以下である請求項１〜請求項６のいずれか１項に記載の負極材料。
【請求項８】
リチウムイオン二次電池用電極に用いる請求項１〜請求項７のいずれか１項に記載の負極材料。
【請求項９】
ＳｉとＣｒ及びＴｉから選択される少なくとも１種とを含む合金と、炭素材料と、導電性向上剤とを、鉄、クロム鋼又はジルコニアからなる球状のメディアを存在させたボールミル中で粉砕造粒することを含む、請求項１〜請求項８のいずれか１項に記載の負極材料の製造方法。
【請求項１０】
集電体と
前記集電体上に設けられた、請求項１〜請求項８のいずれか１項に記載の負極材料を含む負極材層と、
を有するリチウムイオン二次電池用負極。
【請求項１１】
正極と、請求項１０に記載のリチウムイオン二次電池用負極と、電解質と、を備えるリチウムイオン二次電池。
【発明の詳細な説明】
【技術分野】
【０００１】
本発明は、負極材料、負極材料の製造方法、リチウムイオン二次電池用負極、及びリチウムイオン二次電池に関する。
【背景技術】
【０００２】
近年、携帯電話及びパソコン等の通信電気・電子機器の主電源として利用されているリチウムイオン二次電池は、起電力が高く、高エネルギー密度である特長を有している。
【０００３】
このリチウムイオン二次電池は、負極材料として金属リチウムを用いた場合、リチウムが卑な金属であるため、高電圧を取り出すことができ、エネルギー密度の高い電池となる。しかしながら、充放電を繰り返すと負極からリチウムがデンドライト状に析出し、絶縁体であるセパレータを貫通し、正極と短絡するようになるため、低い信頼性と充放電のサイクル特性が低下するという課題がある。
【０００４】
このような課題を解消するため、現在では金属リチウムに替わる負極材料として、リチウムイオンを吸蔵・放出可能な炭素材料を使用した電池が実用化に至っている。通常、負極材料に炭素材料を用いた場合、その充電反応は炭素材料中にリチウムイオンが吸蔵される反応であるため、金属リチウムが析出せず、デンドライトによる内部短絡の問題は解決される。
【０００５】
しかし、これまで用いられてきた炭素材料の中で、黒鉛系炭素材料は放電容量に３７２ｍＡｈ/ｇという理論的な容量限界があることが知られている。一方で、非黒鉛系炭素材料は放電容量が大きいものの、不可逆容量は大きく、電池設計段階で非常に大きな損失を生むという課題がある。
【０００６】
このような背景の中で、年々、電子・電気機器の更なる高性能化に伴い、リチウムイオン二次電池の高容量化が急務となっている。
そこで、リチウムイオン二次電池の更なる高容量化を図るため、デンドライトによる内部短絡を起こすおそれがなく、且つ炭素材料と比較して理論容量の高い負極材料の研究が活発に行われている。
【０００７】
現在、注目されているのがＳｉやＳｎなどの元素を含む合金系負極材料である。ＳｉやＳｎ等の金属元素はリチウムイオンを電気化学的に吸蔵・放出可能であり、更に炭素材料と比較して非常に大きな容量の充放電が可能である。
例えば、特許文献１では遷移元素からなる非鉄金属の珪化物材料、特許文献２ではＳｉ、Ｓｎ等の相と、Ｓｉ、Ｓｎ等を構成元素の一つとする金属間化合物からなる相を共に含む粒子からなる材料を負極材料とすることが報告されている。
【先行技術文献】
【特許文献】
【０００８】
【特許文献１】特開平７−２４０２０１号公報
【特許文献２】特開平１１−８６８５３号公報
【発明の概要】
【発明が解決しようとする課題】
【０００９】
しかしながら、上記で示した負極材料には、それぞれ以下に示すような課題がある。
特許文献１に示された遷移元素からなる非鉄金属の珪化物負極材料を用いたリチウムイオン二次電池は、天然黒鉛負極材料と同等のサイクル特性を示しているが、その電池容量は最大で１２％程度しか増加されておらず、容量の大幅な増加が望まれる。
【００１０】
特許文献２に示された負極材料を用いたリチウムイオン二次電池は、充放電に伴う体積変化の大きいＳｉ、Ｓｎ等の相を、Ｍｇ２Ｓｉ、ＮｉＳｉ２等の充放電に伴う体積変化の小さい相で被覆することによって、互いの体積変化を緩和しサイクル特性を改善したものである。しかし、初期の不可逆容量が大きいという課題を有しており、電池設計段階で大きな損失を生むという課題がある。
【００１１】
そこで、本発明は、リチウムイオン二次電池に用いた際に、高容量を維持しつつ繰り返し充放電時のサイクル特性に優れ、またサイクル初期の充放電効率に優れる負極材料を提供することを目的とする。
【課題を解決するための手段】
【００１２】
本発明者らの鋭意検討の結果、上記課題の解決には下記負極材料が有効であることを見出し、本発明の完成に至った。
【００１３】
Ｓｉを主体とする固相Ａと、Ｃｒ及びＴｉから選択される少なくとも１種とＳｉとの金属間化合物からなる固相Ｂとを含む粒子が炭素材料と複合化されてなる複合材料に、導電性向上剤が含有されてなる負極材料に関する。
【００１４】
また、前記炭素材料の含有比率が、前記複合材料中５質量％〜４０質量％であることが好ましい。
【００１５】
そして、前記導電性向上剤が、Ｐ及びＮｉから選択される少なくとも１種であることが好ましい。
【００１６】
前記導電性向上剤の含有比率が、前記固相Ａ、前記固相Ｂ及び前記炭素材料の総質量に対して、０．１質量％〜２０質量％であることが好ましい。
【００１７】
レーザ回折粒度分布計により測定される体積基準のメディアン粒子径が０．１μｍ〜２０μｍであり、窒素吸着測定法より求められる比表面積が０．５ｍ２/ｇ〜１５ｍ２/ｇであり、真密度が２．２ｇ/ｃｍ３〜４．０ｇ/ｃｍ３であることが好ましい。
【００１８】
前記固相ＡにおけるＳｉの結晶子サイズは、４０ｎｍ以下であることが好ましい。
【００１９】
前記固相Ａ及び前記固相Ｂはそれぞれ結晶及び非晶質の少なくとも一方の領域からなり、線源として波長１．５４０６ｎｍのＣｕＫα線を使用したときの、前記固相Ｂに由来する２θ＝４０．５〜４４．５度のＸ線回折ピーク強度に対する前記固相Ａに由来する２θ＝２７．５〜３０．５度のＸ線回折ピーク強度比が０．３５以下であることが好ましい。
【００２０】
前記負極材料は、リチウムイオン二次電池用電極に用いることが好ましい。
【００２１】
また、本発明は、ＳｉとＣｒ及びＴｉから選択される少なくとも１種とを含む合金と、炭素材料と、導電性向上剤とを、鉄、クロム鋼又はジルコニアからなる球状のメディアを存在させたボールミル中で粉砕造粒することを含む、前記負極材料の製造方法に関する。
【００２２】
更に、本発明は、前記負極材料を含むリチウムイオン二次電池用負極に関するものである。
【００２３】
また、本発明は、正極と、前記リチウムイオン二次電池用負極と、電解質と、を備えるリチウムイオン二次電池に関する。
【発明の効果】
【００２４】
本発明によれば、リチウムイオン二次電池に用いた際に、高容量を維持しつつ繰り返し充放電時のサイクル特性に優れ、またサイクル初期の充放電効率に優れた負極材料が提供される。
【図面の簡単な説明】
【００２５】
【図１】実施例５で作製した複合材料の粉末Ｘ線回折によるパターン図である。
【発明を実施するための形態】
【００２６】
本明細書において「〜」を用いて示された数値範囲は、「〜」の前後に記載される数値をそれぞれ最小値及び最大値として含む範囲を示す。
さらに本明細書において組成物中の各成分の量は、組成物中に各成分に該当する物質が複数存在する場合には、特に断らない限り、組成物中に存在する当該複数の物質の合計量を意味する。
【００２７】
＜負極材料＞
本発明の負極材料は、リチウムイオン電池用負極として使用されるものである。その負極材料は、Ｓｉを主体とする固相Ａと、Ｃｒ及びＴｉから選択される少なくとも１種とＳｉとの金属間化合物を含む固相Ｂとを含む粒子が炭素材料と複合化されてなる複合材料に、更に導電性向上剤が含有されていることを特徴とする。
【００２８】
この負極材料において、前記固相Ａは、リチウムの吸蔵・放出を担う相であり、電気化学的にリチウムの反応が可逆的な相である。前記固相Ａは、Ｓｉを主体とする相である。前記固相ＡがＳｉを主体とする場合、単位質量又は単位体積あたりの放電容量が大きくなる。前記固相Ａ中におけるＳｉの含有率は、９５ａｔｍ％以上であることが好ましく、９７ａｔｍ％以上であることがより好ましく、９８ａｔｍ％以上であることが更に好ましい。
【００２９】
固相Ｂは、Ｃｒ及びＴｉから選択される少なくとも１種とＳｉとの金属間化合物を含んで構成される。その金属間化合物は、前記固相Ａの低い電気伝導性を補助する役割、及び前記固相Ａの充電時の体積膨張においても上記粒子の粒子形状を保持させる役割を担う相である。従って、前記固相Ｂは高い電気伝導性及び高強度を有した材料で構成されることが好ましく、前記固相Ａとの親和性が高い材料で構成されることがより好ましい。
【００３０】
具体的には前記固相Ｂは、ＣｒＳｉ２及びＴｉＳｉ２から選択される少なくとも１種で表されるシリサイド化合物を含んで構成されることが好ましい。前記固相Ｂは、ＣｒＳｉ２又はＴｉＳｉ２の１種で構成されていても、ＣｒＳｉ２及びＴｉＳｉ２の２種を含んで構成されていてもよく、充放電効率及びサイクル特性の向上の観点からＣｒＳｉ２及びＴｉＳｉ２の２種を含んで構成されることが好ましい。
以下、ＣｒＳｉ２及びＴｉＳｉ２の２種のシリサイド化合物を含んで構成される固相Ｂを、（Ｃｒ，Ｔｉ）Ｓｉ２相と示す場合がある。
【００３１】
また、前記固相Ｂは、ＣｒＳｉ２及びＴｉＳｉ２以外の、Ｓｉとの金属間化合物が混在していてもよい。例えば、Ｍ１Ｓｉ２及びＭ２Ｓｉ２（Ｍ１及びＭ２は、Ｃｒ及びＴｉ以外の遷移金属元素を表す。）が上記粒子内に存在していてもよい。Ｃｒ及びＴｉ以外の遷移金属元素としては、Ｆｅ、Ｎｉ、Ｃｕ、Ｚｒ、Ｈｆ、Ｖ、Ｎｂ、Ｍｏ、Ｍｎ、Ｃｏ、Ｍｇ、Ｗなどを例示することができ、例えば、ＦｅＳｉ２、ＮｉＳｉ２などを挙げることができる。
【００３２】
上述の通り、前記固相Ａの占める割合が多くなるほど単位質量又は単位体積あたりの放電容量が大きくなる。一方、前記固相Ｂの占める割合が多くなるほど電気伝導性が高くなり、また体積膨張においても粒子形状が保持されることから、サイクル特性が向上する。これら両者の利点のバランスから、前記固相Ａと前記固相Ｂとの比率（ａｔ％）は、９０：１０〜７０：３０であることが好ましく、８５：１５〜７５：２５であることがより好ましく、８５：１５〜８０：２０であることが更に好ましい。
【００３３】
前記固相Ａと前記固相Ｂとを含む粒子は、炭素材料と複合化されて、複合材料を形成している。ここでいう、複合化とは、前記固相Ａ及び前記固相Ｂを含む粒子中のＳｉと前記炭素材料とがＳｉ−Ｃ結合を形成している状態、あるいは微小粒子の集合体を形成している状態をいう。この状態は、例えば、Ｘ線吸収微細構造（ＸＡＦＳ）を解析することによって分析することができる。
【００３４】
前記炭素材料としては、鱗片状黒鉛、球状黒鉛等の天然黒鉛類、人造黒鉛、アセチレンブラック、ケッチェンブラック、ファーネスブラック等のカーボンブラック類などが挙げられる。これらは単一種で使用してもよく、複数種を組み合わせて使用してもよい。
【００３５】
前記炭素材料は、前記複合材料中５質量％〜４０質量％で添加されることが好ましく、５質量％〜３５質量％で添加されることがより好ましく、１０質量％〜３０質量％で添加されることが更に好ましい。前記炭素材料の配合量が５質量％以上の場合、サイクル特性が向上する傾向にあり、一方で前記炭素材料の配合量が４０質量％以下の場合、高容量化される。
【００３６】
ここで、本発明に至る過程において、高容量であるＳｉの充放電時の膨張・収縮を抑え、また導電経路を確保することを目的に、Ｓｉ相に対しＣｒ及びＴｉから選択される少なくとも１種とＳｉとの金属間化合物相を導入し、更には炭素材料と複合化した複合材料とすることによって、Ｓｉ単独を負極材料に用いた場合よりも、比較的良好な充放電効率及びサイクル特性が得られることが明らかとなった。
【００３７】
更なる充放電効率又はサイクル特性の改善を試みたところ、前記複合材料にさらに導電性向上剤を添加すると、導電性向上剤を添加しなかった場合よりもさらに良好な充放電効率およびサイクル特性が得られることが分かった。前記複合材料に導電性向上剤を添加したことにより、充放電特性やサイクル特性が向上する詳細なメカニズムについては明らかでないが、以下のように考えられる。
【００３８】
前記複合材料に導電性向上剤を添加した本発明の負極材料の粉体抵抗を評価したところ、導電性向上剤を添加しない場合に比べて導電性が向上することが確認できた。つまり、充放電に伴うＳｉ相の膨張・収縮が生じた場合においても、高い導電性を維持することができ、良好な充放電効率およびサイクル特性が得られると推定される。
【００３９】
前記導電性向上剤は、負極材料の導電性を向上させるものであればよく、Ｓｉと反応して導電性が向上するもの、或いはそれ自身の導電性の高さに起因して負極材料の導電性が向上するもののいずれであってもよい。
前記導電性向上剤としては、Ｐ、Ｎｉ、Ｂ、Ｓｂ、Ａｌ、Ｓｎ、Ｇｅ、Ｓ、Ｃａ、Ｍｇ、Ｆｅ、Ｖ、Ｃ、Ｚｎ、ＳｎＢｉ、Ｃｏなどが挙げられ、Ｐ及びＮｉから選択される少なくとも１種の元素であることが好ましい。前記導電性向上剤としてＰを用いた場合には、放電容量や充放電効率においてより優れ、Ｎｉを用いた場合には、サイクル特性においてより優れる。Ｐ及びＮｉはそれぞれ単独で用いても、併用してもよい。
【００４０】
前記導電性向上剤の含有比率は、前記固相Ａと前記固相Ｂ及び前記炭素材料の総質量に対して、０．１質量％〜２０質量％で添加されることが好ましく、０．２質量％〜１５質量％で添加されることがより好ましく、０．３質量％〜１０質量％で添加されることが更に好ましい。導電性向上剤の含有比率が２０質量％以下の場合、導電性向上剤とＳｉ相との金属間化合物相の生成が抑制され、放電容量の低下が抑えられる傾向にあり、一方で、導電性向上剤の含有比率が０．１質量％以上の場合には、導電性の向上効果が効果的に得られる。
【００４１】
更に、本発明の複合材料は、炭素又はポリマーで被覆してもよい。複合材料を炭素又はポリマーで被覆することにより、充放電効率が向上する。被覆によって初回充放電効率が低下して、負極材の特性が低下しないように、被覆量を適宜決定することが好ましい。
【００４２】
炭素又はポリマーの被覆方法としては、湿式混合法、化学蒸着法、メカノケミカル法などが挙げられる。均一かつ反応系の制御が容易で、複合粒子の形状が維持できるといった点から、化学蒸着法及び湿式混合法が好ましい。また、湿式混合法及びメカノケミカル法では、フェノール樹脂、スチレン樹脂などの高分子化合物、ピッチなどの炭化可能な固体物などを、固形のまま、または溶解物などにして処理を行うことができる。
【００４３】
被覆層を形成する炭素源については特に限定はなく、化学蒸着法では脂肪族炭化水素、芳香族炭化水素、脂環族炭化水素など用いることができる。具体的にはメタン、エタン、プロパン、トルエン、ベンゼン、キシレン、スチレン、ナフタレン、クレゾール、アントラセン、またはこれらの誘導体などが挙げられる。これら炭素源は、単独で又は２種類以上を組み合わせて使用してもよい。
【００４４】
被覆するポリマーとしては、澱粉の誘導体、多糖類、水溶性セルロース誘導体、水溶性合成樹脂等が挙げられ、具体的には、デンプン、デンプンの誘導体、デキストリン、デキストリンの誘導体、シクロデキストリン、セルロースの誘導体、アルギン酸、アルギン酸の誘導体、プルラン、グリコーゲン、アガロース、カラギーナン、ペクチン、リグニンの誘導体、キシログルカン、ゼラチン、カゼイン、アラビノース、グルコース、マンノース、ガラクトース、スクロース、マルトース、ラクトース、セロビオース、トレハロース、グリシン、アラニン、バリン、ロイシン、イソロイシン、セリン、トレオニン、システィン、シスチン、メチオニン、アスパラギン酸、グルタミン酸、リシン、アルギニン、フェニルアラニン、チロシン、ヒスチジン、トリプトファン、プロリン、オキシプロリン、グリシルグリシン、没食子酸、茶カテキン、柿カテキン、サッカリン、サッカリンの塩、ブチンジオール等が挙げられる。これらポリマーは、単独で又は２種類以上を組み合わせて使用してもよい。
【００４５】
前記負極材料の体積基準のメディアン粒子径（Ｄ５０％）は、０．１μｍ〜２０μｍであることが好ましく、０．５μｍ〜１０μｍであることがより好ましい。平均粒子径が２０μｍ以下の場合、負極内での負極材料の分布が均一化し、更には、充放電時の膨張及び収縮が均一化することでサイクル特性の低下が抑えられる。また、メディアン粒子径が０．１μｍ以上の場合には、負極密度が大きくなりやすく、高容量化しやすい。メディアン粒子径の測定には、レーザ回折粒度分布計などの既知の方法を採用することができる。
【００４６】
負極材料の比表面積は、０．５ｍ２/ｇ〜１５ｍ２/ｇであることが好ましく、１．０ｍ２/ｇ〜１４ｍ２/ｇであることがより好ましく、３．０ｍ２/ｇ〜１３ｍ２/ｇであることが更に好ましい。比表面積が１５ｍ２/ｇ以下の場合、得られるリチウムイオン二次電池の第一サイクル目の不可逆容量の増加が抑えられる。更には、負極を作製する際に結着材の使用量の増加が抑えられる。比表面積が０．５ｍ２/ｇ以上の場合では、電解液との接触面積が増加し、充放電効率が増大する。比表面積の測定には、ＢＥＴ法（窒素ガス吸着法）などの既知の方法を採用することができる。
【００４７】
また、負極材料の真密度は、前記比表面積との相関関係にあり比表面積が小さくなると真密度が大きくなる傾向にある。その真密度は２．２ｇ/ｃｍ３〜４．０ｇ/ｃｍ３であることが好ましく、２．４ｇ/ｃｍ３〜４．０ｇ/ｃｍ３であることがより好ましい。真密度の測定には、気相置換法などの既知の方法をとることができる。
【００４８】
次に、負極材料における前記固相Ａ及び前記固相Ｂの結晶状態について説明する。
前記固相Ａ及び前記固相Ｂは、それぞれ結晶及び非晶質の少なくとも一方の領域からなることが好ましい。前記固相Ａ及び前記固相Ｂがそれぞれ結晶及び非晶質の少なくとも一方の領域からなる負極材料を用いた場合、充放電に伴う体積変化が抑制されて、粒子の割れが抑えられ、結果として、負極材料の集電体からの剥離によってサイクル特性が低下するのが抑えられる。
【００４９】
ここで、本発明の負極材料における前記固相Ａ及び前記固相Ｂの結晶状態は、粉末Ｘ線回折装置を用いることによって確認することができる。Ｘ線源として波長１．５４０６ｎｍのＣｕＫα線を用い、２θ＝１０〜８０度の範囲で測定を行う。得られる回折スペクトルにおいて、前記固相Ａ及び前記固相Ｂの結晶面に帰属されるピークの有無により判断する。それらの相が微細な結晶の領域からなる場合、比較的ブロードな回折ピークが観測される。また、それらの相が非晶質な領域からなる場合、粉末Ｘ線回折測定から得られる複合材料の回折スペクトルは、半値幅を認識できない程度のハローパターンが観測され、回折ピーク強度としては低下する。
【００５０】
前記固相Ａは、結晶であっても、非晶質であっても、結晶と非晶質の両方を含んでいてもよい。サイクル特性の向上の観点からは、前記固相Ａにおいて非晶質の占める割合が多くなっていることが好ましく、具体的には、結晶と非晶質の両方を含んでいる場合、又は非晶質の場合が好ましい。より好ましくは、前記固相Ａに由来する２θ＝２７．５〜３０．５度のＸ線回折ピーク強度が検出されない場合（実質的に結晶が検出されない場合）である。なお、回折ピークが観察されないとは、固相Ａに由来するＸ線回折ピーク近辺におけるベースラインからの変位がノイズレベル以下であることを意味し、具体的にはベースラインから変位がノイズ幅の９５％以下であることを意味する。
前記固相Ｂは、結晶であっても、非晶質であっても、結晶と非晶質の両方を含んでいてもよく、好ましくは、結晶と非晶質の両方を含んでいる場合である。
【００５１】
前記固相Ｂに由来する２θ＝４０．５〜４４．５度のＸ線回折ピーク強度に対する前記固相Ａに由来する２θ＝２７．５〜３０．５度のＸ線回折ピーク強度の面積比（ＸＲＤ強度比）は、０．３５以下であることが好ましく、より好ましくは０．３０以下であり、更に好ましくは０．１５以下である。前記ＸＲＤ強度比が０．３５以下の場合には、前記固相Ｂの結晶子領域の長さが抑えられることにより結晶子間の粒界が特定量存在し、充放電時の体積変化に粒子の機械的強度が追従してサイクル特性が向上する傾向にある。
【００５２】
一例として、前記固相ＡがＳｉ相からなり、前記固相Ｂが（Ｃｒ，Ｔｉ）Ｓｉ２相から構成される合金粒子と、天然黒鉛と、導電性向上剤（Ｎｉ）とを、３０時間、メカニカルアロイング法により処理した負極材料の回折パターンを図１に示す。この図１は、後述の実施例５で作製した複合材料の粉末Ｘ線回折である。メカニカルアロイング法については後述する。
【００５３】
図１において、横軸は回折角２θ（度）であり、縦軸は回折強度である。また、図中○は、前記固相Ａの結晶面に帰属されるピークを示し、●は、前記固相Ｂの結晶面に帰属されるピークを示す。前記回折角２θの範囲にある前記固相Ａ及び前記固相Ｂ（点線枠）の回折強度を用いてＸＲＤ強度比を算出すると、０．０５である。
【００５４】
前記固相Ａの結晶領域は、更に微結晶の状態であることが好ましい。具体的には、前記固相Ａを構成するＳｉの結晶子サイズが４０ｎｍ以下であることが好ましく、より好ましくは、２５ｎｍ以下であり、更に好ましくは、１０ｎｍ以下である。結晶子サイズが４０ｎｍ以下の場合には、Ｓｉの充放電時の体積変化が抑えられて粒子割れが抑制され、集電体からの剥離によるサイクル特性の低下が抑制される。
前記固相Ａを構成するＳｉの結晶子サイズは、透過型電子顕微鏡（ＴＥＭ）により直接観察できる。また、粉末Ｘ線回折分析で得られるピークの半値幅から、Ｓｃｈｅｒｒｅｒの式を用いて求めることができる。
【００５５】
なお、得られた回折スペクトルにおいて、Ｓｉの結晶面に帰属するピークが複数存在する場合には、回折強度が一番大きいメインピークに対して、Ｓｃｈｅｒｒｅｒの式を用いて結晶子サイズを算出すればよい。
【００５６】
前記固相Ｂの結晶子領域も、微結晶の状態であることが好ましい。前記固相Ｂの結晶子領域の長さも、透過型電子顕微鏡（ＴＥＭ）により直接観察できる。また、粉末Ｘ線回折分析で得られるピークの半値幅から求めることができる。前記固相Ｂの結晶子領域の長さは１００ｎｍ以下であることが好ましく、８０ｎｍ以下であることが好ましく、７０ｎｍ以下であることが好ましい。
【００５７】
また、充放電特性の向上の観点から、前記負極材料は、線源として波長１．５４０６ｎｍのＣｕＫα線を使用して粉末Ｘ線回折（ＸＲＤ）測定を行ったとき、ＳｉＣに由来する２θ＝５８．０〜６２．０度のＸ線回折ピークが観察されないことが好ましい。なお、回折ピークが観察されないとは、ＳｉＣに由来するＸ線回折ピーク近辺におけるベースラインからの変位がノイズレベル以下であることを意味し、具体的にはベースラインから変位がノイズ幅の９０％以下であることを意味する。
【００５８】
＜負極材料の製造方法＞
本発明の負極材料の製造方法について説明する。
本発明における負極材料の製造方法は、ＳｉとＣｒ及びＴｉから選択される少なくとも１種とを含む合金と、炭素材料と、導電性向上剤とを、鉄、クロム鋼又はジルコニアからなる球状のメディアを存在させたボールミル中で粉砕造粒することを含む。
【００５９】
まず、Ｓｉを主体とする固相Ａと、Ｃｒ及びＴｉから選択される少なくとも１種とＳｉとの金属間化合物からなる固相Ｂとを含む粒子（合金粒子）を準備する。前記合金粒子は市販品を入手してもよく、調製してもよい。
前記合金粒子は、構成する各元素を所定の割合で溶解槽にて加熱溶融させて合金溶湯を作製し、その合金溶湯を急冷凝固させて製造される。なお、合金溶湯を作製する際に溶融させる各構成元素は、単体の状態や固溶体などの合金状態で投入してもよい。溶融の方法としては、高周波溶解法、アーク溶解法などの従来公知の方法を用いることができる。急冷凝固させる方法としては、ロールスピニング法、ガスアトマイズ法、メルトドラッグ法及び直接鋳造圧延法等の従来公知の方法を用いることができる。
【００６０】
次いで、前記合金粒子と前記炭素材料と前記導電性向上剤とを用いて、前記固相Ａと前記固相Ｂとを含む粒子が、前記炭素材料と複合化された複合材料に前記導電性向上剤が含有された負極材料を得る。
【００６１】
前記負極材料は、鉄、クロム鋼又はジルコニアからなる球状のメディアを存在させたボールミル中で粉砕造粒を繰り返すことで作製される。前記負極材料の所望の物性値を実現できる方法であれば、負極材料の製造方法は特に制限されない。中でも、メカニカルアロイング法を製造方法に用いれば、合金粒子と炭素材料と導電性向上剤との造粒工程並びに粉砕工程の同時処理を可能にし、更には、作製される負極材料の粒子径、比表面積、真密度及び結晶状態を容易に制御できる。
【００６２】
メカニカルアロイング法では、前記合金粒子と前記炭素材料と前記導電性向上剤を、前記球状のメディアとともに装置内に投入し、高速振動させる。メカニカルアロイング法によれば、機械的な衝撃エネルギーによる複合化が容易であり、加熱、溶融がないことから、結晶成長が起こりにくく微粒子形成が容易である。この製造方法は、用いる装置内に、合金粒子、炭素材料、及び導電性向上剤をともに投入する一例である。
【００６３】
その他の製造方法として例えば、前記合金粒子の作製段階において、前記導電性向上剤を添加する方法が挙げられる。つまり、前記固相Ａ、前記固相Ｂ及び前記導電性向上剤を含む合金粒子を調整し、次いで、その合金粒子と炭素材料とを粉砕造粒する方法であってもよい。
【００６４】
メカニカルアロイング法に用いる球状のメディアを存在させた装置としては、ボールミル、ビーズミル、遊星ボールミル、アトライタ及び振動ミル等が挙げられる。
メカニカルアロイング法による処理では、処理装置の大きさに応じて、球状のメディアの投入量、球状のメディアの粒子径、処理時間などを適宜設定すれば、所望の負極材料のメディアン粒子径、前記固相ＡにおけるＳｉの結晶子サイズ、Ｘ線回折ピーク強度比などを得ることができる。
【００６５】
具体的には、例えばメカニカルアロイング法による処理時間を長くすると、前記合金粒子の微粒子化し、前記固相ＡにおけるＳｉの結晶子サイズが小さくなる。また、前記合金粒子と前記炭素材料との複合化が進行しつつ、複合材料中において合金粒子がより均一に分布するようになる。更に前記固相Ａの非晶質化が進行し、前記Ｘ線回折ピーク強度比（固相Ａ／固相Ｂ）は小さくなる。
【００６６】
本発明の負極材料は、リチウムイオン二次電池用負極、リチウムイオンを挿入脱離することを充放電機構とする電気化学装置全般、例えば、ハイブリッドキャパシタ等に用いることができる。リチウムイオン二次電池用負極に用いた際には、高容量かつ繰り返し充放電時のサイクル特性に優れ、またサイクル初期の充放電効率に優れたリチウムイオン二次電池が得られる。
【００６７】
＜リチウムイオン二次電池用負極＞
本発明のリチウムイオン二次電池用負極（以下「負極」と略称する場合がある）は、集電体と、前記集電体上に設けられた前記負極材料含む負極材層と、を有する。例えば、本発明のリチウムイオン二次電池用負極は、前記負極材料、有機結着剤、溶剤又は水等の溶媒、及び必要により増粘剤、従来知られている炭素系負極材などを混合した塗布液を調製し、この塗布液を集電体に塗布した後、前記溶剤又は水を乾燥し、加圧成形して負極材層を形成することにより得られる。一般に、有機結着剤及び溶媒等と混練して、シート状、ペレット状等の形状に成形される。
【００６８】
前記有機結着剤としては、特に限定されないが、例えば、スチレン−ブタジエン共重合体；エチレン性不飽和カルボン酸エステル（例えば、メチル（メタ）アクリレート、エチル（メタ）アクリレート、ブチル（メタ）アクリレート、（メタ）アクリロニトリル、及びヒドロキシエチル（メタ）アクリレート）、及びエチレン性不飽和カルボン酸（例えば、アクリル酸、メタクリル酸、イタコン酸、フマル酸、マレイン酸）からなる（メタ）アクリル共重合体；ポリ弗化ビニリデン、ポリエチレンオキサイド、ポリエピクロヒドリン、ポリホスファゼン、ポリアクリロニトリル、ポリイミド、ポリアミドイミドなどの高分子化合物が挙げられる。
【００６９】
これらの有機結着剤は、それぞれの物性によって、水に分散、あるいは溶解したもの、また、Ｎ−メチル−２−ピロリドン（ＮＭＰ）などの有機溶剤に溶解したものがある。これらの中でも、密着性に優れることから、主骨格がポリアクリロニトリル、ポリイミド、又はポリアミドイミドである有機結着剤が好ましく、主骨格がポリアクリロニトリルである有機結着剤が後述するように熱処理温度が低く、電極の柔軟性が優れることから更に好ましい。ポリアクリロニトリルを主骨格とする有機結着剤としては、例えば、ポリアクリロニトリル骨格に、接着性を付与するアクリル酸、柔軟性を付与する直鎖エーテル基を付加した製品（日立化成工業株式会社製、ＬＳＲ７）が使用できる。
【００７０】
リチウムイオン二次電池負極の負極層中の有機結着剤の含有比率は、０．１質量％〜２０質量％であることが好ましく、０．２質量％〜２０質量％であることがより好ましく、０．３質量％〜１５質量％であることがさらに好ましい。
有機結着剤の含有比率が０．１質量％以上であることで密着性が良好で、充放電時の膨張・収縮によって負極が破壊されることが抑制される。一方、２０質量％以下であることで、電極抵抗が大きくなることを抑制できる。
【００７１】
本発明のリチウムイオン二次電池用負極は、負極材層に含む活物質として、本発明の複合材等とともに、従来知られている炭素系負極材を併用してもよい。併用する炭素系負極材の種類に応じて、充放電効率の向上、サイクル特性の向上、電極の膨張抑制効果などが得られる。
従来知られている炭素系負極材としては、鱗片状黒鉛、球状黒鉛等の天然黒鉛類、人造黒鉛、非晶質炭素などが挙げる。これら炭素系負極材の単独種又は複合種を、複合材料に混合することができる。
【００７２】
更に、粘度を調製するための増粘剤として、カルボキシメチルセルロース、メチルセルロース、ヒドロキシメチルセルロース、エチルセルロース、ポリビニルアルコール、ポリアクリル酸（塩）、酸化スターチ、リン酸化スターチ、カゼイン等を、前述した有機結着剤と共に使用することも好ましい。
有機結着剤の混合に使用する溶剤として特に制限はないが、Ｎ−メチルピロリドン、ジメチルアセトアミド、ジメチルホルムアミド、γ―ブチロラクトン等が用いられる。
【００７３】
なお、前記塗布液には導電助剤を添加しても良い。前記導電助剤としては、例えば黒鉛粒子、カーボンブラック、グラファイト、アセチレンブラック、又は導電性を示す酸化物や窒化物等が挙げられる。これらの導電助剤は単独で又は２種類以上を組み合わせて使用してもよい。導電助剤の含有率は、負極材層中１００質量％に対して０．１質量％〜２０質量％であることが好ましい。
【００７４】
また前記集電体の材質及び形状については特に限定されず、例えば、アルミニウム、銅、ニッケル、チタン、ステンレス鋼等を、箔状、穴開け箔状、メッシュ状等にした帯状のものを用いればよい。また、多孔性材料、たとえばポーラスメタル（発泡メタル）やカーボンペーパーなども使用可能である。
【００７５】
上記塗布液を集電体に塗布する方法としては、特に限定されないが、例えば、メタルマスク印刷法、静電塗装法、ディップコート法、スプレーコート法、ロールコート法、ドクターブレード法、グラビアコート法、スクリーン印刷法など公知の方法が挙げられる。塗布後は、必要に応じて平板プレス、カレンダーロール等による圧延処理を行うことが好ましい。
また、シート状、ペレット状等の形状に成形された塗布液と集電体との一体化は、例えば、ロール、プレス、もしくはこれらの組み合わせ等、公知の方法により行うことができる。
【００７６】
前記集電体上に形成された負極層及び集電体と一体化した負極層は、用いた有機結着剤に応じて熱処理することが好ましい。例えば、ポリアクリロニトリルを主骨格とした有機結着剤を用いた場合は、１００℃〜１８０℃で、ポリイミド、ポリアミドイミドを主骨格とした有機結着剤を用いた場合には１５０℃〜４５０℃で熱処理することが好ましい。
この熱処理により溶媒の除去、有機結着剤の硬化による高強度化が進み、粒子間及び粒子と集電体間の密着性が向上できる。尚、これらの熱処理は、処理中の集電体の酸化を防ぐため、ヘリウム、アルゴン、窒素等の不活性雰囲気、又は真空雰囲気で行うことが好ましい。
【００７７】
また、熱処理する前に、負極はプレス（加圧処理）しておくことが好ましい。加圧処理することで電極密度を調整することができる。本発明のリチウムイオン二次電池用負極材では、電極密度が１．４ｇ／ｃｍ３〜１．９ｇ／ｃｍ３であることが好ましく、１．５ｇ／ｃｍ３〜１．８５ｇ／ｃｍ３であることがより好ましく、１．６ｇ／ｃｍ３〜１．８ｇ／ｃｍ３であることがさらに好ましい。電極密度については、高いほど体積容量が向上するほか、密着性が向上し、サイクル特性も向上する傾向がある。
【００７８】
＜リチウムイオン二次電池＞
本発明のリチウムイオン二次電池は、正極と、前記負極と、電解質と、を備える。
前記負極は、例えば、セパレータを介して正極を対向して配置し、電解質を含む電解液を注入することにより、リチウムイオン二次電池とすることができる。
【００７９】
前記正極は、前記負極と同様にして、集電体表面上に正極層を形成することで得ることができる。前記正極における集電体には、前記負極で説明した集電体と同様のものを用いることができる。
【００８０】
本発明のリチウムイオン二次電池の正極に用いられる材料については、特に制限はなく、例えば、リチウムイオンをドーピングまたはインターカレーション可能な金属化合物、金属酸化物、金属硫化物、または導電性高分子材料を用いればよく、特に限定されない。例えば、コバルト酸リチウム（ＬｉＣｏＯ２）、ニッケル酸リチウム（ＬｉＮｉＯ２）、マンガン酸リチウム（ＬｉＭｎＯ２）、およびこれらの複酸化物（ＬｉＣｏｘＮｉｙＭｎｚＯ２、ｘ＋ｙ＋ｚ＝１、０＜ｘ、０＜ｙ；ＬｉＮｉ２−ｘＭｎｘＯ４、０＜ｘ≦２））、リチウムマンガンスピネル（ＬｉＭｎ２Ｏ４）、リチウムバナジウム化合物、Ｖ２Ｏ５、Ｖ６Ｏ１３、ＶＯ２、ＭｎＯ２、ＴｉＯ２、ＭｏＶ２Ｏ８、ＴｉＳ２、Ｖ２Ｓ５、ＶＳ２、ＭｏＳ２、ＭｏＳ３、Ｃｒ３Ｏ８、Ｃｒ２Ｏ５、オリビン型ＬｉＭＰＯ４（Ｍ：Ｃｏ、Ｎｉ、Ｍｎ、Ｆｅ）、ポリアセチレン、ポリアニリン、ポリピロール、ポリチオフェン、ポリアセン等の導電性ポリマー、多孔質炭素等などを単独或いは混合して使用することができる。中でも、ニッケル酸リチウム（ＬｉＮｉＯ２）およびその複酸化物（ＬｉＣｏｘＮｉｙＭｎｚＯ２、ｘ＋ｙ＋ｚ＝１）は、容量が高いため本発明に用いる正極材として好適である。尚、正極活物質は、導電助剤を組み合わせて使用してもよい。
【００８１】
導電助剤としては、例えば、黒鉛粒子、カーボンブラック等が挙げられる。これらの導電助剤は、単独で又は二種類以上組み合わせて使用してもよい。
正極は、上記の正極活物質と、負極で用いる有機結着剤と同じポリ弗化ビニリデン等の有機結着剤と、同じく負極で用いられる溶媒であるＮ−メチル−２−ピロリドン、γ―ブチルラクトン等の溶媒とを混合して正極スラリーを調製し、この正極スラリーをアルミニウム箔等の集電体の少なくとも１面に塗布し、次いで溶媒を乾燥除去し、必要に応じて圧延して作製することができる。
【００８２】
本発明のリチウムイオン二次電池に用いられる電解液は、特に制限されず、公知のものを用いることができる。例えば、電解液として、有機溶剤に電解質を溶解させた溶液を用いることにより、非水系リチウムイオン二次電池を製造することができる。
【００８３】
前記電解質としては、例えば、ＬｉＰＦ６、ＬｉＣｌＯ４、ＬｉＢＦ４、ＬｉＣｌＦ４、ＬｉＡｓＦ６、ＬｉＳｂＦ６、ＬｉＡｌＯ４、ＬｉＡｌＣｌ４、ＬｉＮ（ＣＦ３ＳＯ２）２、ＬｉＮ（Ｃ２Ｆ５ＳＯ２）２、ＬｉＣ（ＣＦ３ＳＯ２）３、ＬｉＣｌ、ＬｉＩなどの溶媒和しにくいアニオンを生成するリチウム塩を例示することができる。
【００８４】
前記有機溶剤としては、例えば、カーボネート類（プロピレンカーボネート、エチレンカーボネート、ジエチルカーボネートなど）、ラクトン類（γ−ブチロラクトンなど）、鎖状エーテル類（１，２−ジメトキシエタン、ジメチルエーテル、ジエチルエーテルなど）、環状エーテル類（テトラヒドロフラン、２−メチルテトラヒドロフラン、ジオキソラン、４−メチルジオキソランなど）、スルホラン類（スルホランなど）、スルホキシド類（ジメチルスルホキシドなど）、ニトリル類（アセトニトリル、プロピオニトリル、ベンゾニトリルなど）、アミド類（Ｎ，Ｎ−ジメチルホルムアミド、Ｎ，Ｎ−ジメチルアセトアミドなど）、ポリオキシアルキレングリコール類（ジエチレングリコールなど）などの非プロトン性溶媒を例示することができる。
有機溶剤は、単独で用いてもよく２種以上の混合溶剤として用いてもよい。
【００８５】
セパレータとしても、公知の各種セパレータを用いることができる。セパレータの具体例としては、紙製、ポリプロピレン製、ポリエチレン製、ガラス繊維製セパレータなどが挙げられる。
【００８６】
本発明のリチウムイオン二次電池の作製方法については、本発明の負極材料又は本発明のリチウムイオン二次電池用負極を用いること以外は特に制限はなく、公知の正極、リチウムイオン二次電池用電解液、セパレータ等の材料を用い、また公知のリチウムイオン二次電池の製造方法を利用することにより作製することができる。
【００８７】
リチウムイオン二次電池の製造方法としては、例えば、まず正極と負極の２つの電極を、ポリエチレン微多孔膜からなるセパレータを介して捲回する。得られたスパイラル状の捲回群を電池缶に挿入し、予め負極の集電体に溶接しておいたタブ端子を電池缶底に溶接する。得られた電池缶に電解液を注入し、更に予め正極の集電体に溶接しておいたタブ端子を電池の蓋に溶接し、蓋を絶縁性のガスケットを介して電池缶の上部に配置し、蓋と電池缶とが接した部分をかしめて密閉することによって電池を得る。
【実施例】
【００８８】
以下、合成例、実施例及び比較例を挙げて、本発明をより具体的に説明するが、本発明は下記の実施例に制限するものではない。尚、特に断りのない限り、「部」及び「％」は質量基準である。
【００８９】
［実施例１］
（負極材料の作製方法）
表１に記載の負極材料を得るため、まず、Ｓｉ、Ｃｒ及びＴｉを所定の比率で仕込み、高周波誘導溶解を用いてＡｒ雰囲気中で溶融し、得た溶融物をガスアトマイズ法により合金粒子を得た。この合金粒子については、山陽特殊製鋼株式会社において作製したものを用いた。合金粒子のメディアン粒子径（Ｄ５０％）は、２９μｍであった。
【００９０】
次いで、合金粒子および天然黒鉛を質量基準で、合金粒子/天然黒鉛＝８０/２０の比率で仕込み、さらに前記合金粒子と前記天然黒鉛の総質量に対して、導電性向上剤としてリン（Ｐ）を０．４質量％になるように添加して混合粉を調製した。この混合粉を振動ミル装置（中央化工機株式会社製、クロム鋼からなる球状のメディア）を用いて、３０時間のメカニカルアロイング処理を行い、負極材料を得た。
【００９１】
負極材料の粉体特性については、下記手法を用いて分析を行った。粉体特性の各結果を表２に示す。
【００９２】
＜メディアン粒子径(Ｄ５０％)の測定＞
負極材料を界面活性剤と共に精製水中に分散させた溶液を、島津製作所社製のレーザ回折式粒度分布測定装置（ＳＡＬＤ−２１００）の試料水槽に入れ、超音波をかけながらポンプで循環させ、レーザ回折式で測定した。得られた粒度分布の体積累積５０％粒径（Ｄ５０％）を平均粒子径とした。
【００９３】
＜ＢＥＴ比表面積の測定＞
（株）マウンテック社製の窒素吸脱着測定装置（Ｍａｃｓｏｒｂ  ＨＭ  ｍｏｄｅｌ  １２０１）を用いて測定を行った。比表面積はＢＥＴ法より算出した。
【００９４】
＜真密度の測定＞
島津製作所社製の真密度計装置（マイクロメリティックスアキュピック １３３０）を用いて、真密度の測定を行った。
【００９５】
＜粉体抵抗率＞
三菱化学アナリテック社製の粉体抵抗測定装置（ＭＣＰ−ＰＤ５１型）を用いて、各負極材料を１．５ｇ秤量し、３９２０Ｎ／ｃｍ２（４００ｋｇｆ/ｃｍ２）の圧力を加えた状態の体積抵抗率を測定した。
【００９６】
＜Ｓｉ結晶子サイズの測定＞
線源としてＣｕＫα線を使用し、島津製作所社製の粉末Ｘ線回折測定装置（ＸＲＤ−６１００）を用いて負極材料の分析を行った。その分析で得られたＳｉ相に由来する回折スペクトルにおいて、２θ＝１０度〜８０度の範囲に観測される最もＸ線強度の強い回折ピークの半値幅から、Ｓｃｈｅｒｒｅｒの式を用いて、Ｓｉの結晶子サイズを算出した。
【００９７】
＜ＸＲＤ強度比の測定＞
線源としてＣｕＫα線を使用し、島津製作所社製の粉末Ｘ線回折測定装置（ＸＲＤ−６１００）を用いて負極材料の分析を行った。得られた負極材料において、Ｓｉ相及び（Ｃｒ，Ｔｉ）Ｓｉ２相に由来する、２θ＝４０．５度〜４４．５度のＸ線回折ピーク強度に対する、Ｓｉ相に由来する２θ＝２７．５度〜３０．５度のＸ線回折ピーク強度比（ＸＲＤ強度比）を算出した。
【００９８】
（負極の作製方法）
上記手法で作製した負極材料の粉末７５質量％に、導電助剤としてアセチレンブラック(電気化学工業社製)の粉末１５質量％、バインダとしてＬＳＲ−７（日立化成工業株式会社製）を前記粉末及びバインダの総質量に対して１０質量％添加し、その後混練し均一なスラリーを作製した。このスラリーを、電解銅箔の光沢面に塗布し、９０℃で２時間の予備乾燥させた後、更に真空雰囲気下で、１２０℃で４時間乾燥させることによって硬化処理を行い、電極合剤層を有する負極を得た。
【００９９】
（リチウムイオン二次電池の作製）
上記で得られた電極を負極とし、対極として金属リチウム、電解液として１Ｍ  ＬｉＰＦ６を含むエチレンカーボネート/エチルメチルカーボネート（１：１体積比）とビニルカーボネート（ＶＣ）（１．０質量％）とフルオロエチレンカーボネート（ＦＥＣ）（２０体積％）の混合液、セパレータとして厚さ２５μｍのポリエチレン製微孔膜、スペーサーとして厚さの適した銅板を用いて２０１６型コインセルを作製した。
【０１００】
（電池評価）
＜初回放電容量、充放電効率＞
上記で得られた電池を、２５℃に保持した恒温槽に入れ、０．４３ｍＡ（０．３２ｍＡ/ｃｍ２）で０Ｖになるまで定電流充電を行った後、０Ｖの定電圧で電流が０．０４３ｍＡに相当する値に減衰するまで更に充電し、初回充電容量を測定した。充電後、３０分間の休止を入れたのちに放電を行った。放電は０．４３ｍＡ（０．３２ｍＡ/ｃｍ２）で１．５Ｖになるまで行い、初回放電容量を測定した。この時、容量は用いた複合材料の質量当たりに換算した。初回放電容量を初回充電容量で割った値を充放電効率（％）として算出した。
【０１０１】
＜サイクル特性＞
上記で得られた各電池を、２５℃に保持した恒温槽に入れ、０．６５ｍＡ（０．４２ｍＡ/ｃｍ２）で０Ｖになるまで定電流充電を行った後、０Ｖの定電圧で電流が０．０４３ｍＡに相当する値に減衰するまで更に充電した。充電後、３０分間の休止を入れた後放電を行った。放電は０．６５ｍＡ（０．４２ｍＡ/ｃｍ２）で１．５Ｖになるまで行った。この充電―放電を１サイクルとし、１００回サイクル試験を行うことでサイクル特性の評価を行った。
サイクル特性＝１００サイクル目の放電容量／１サイクル目の放電容量
【０１０２】
［実施例２］
実施例１におけるリンの添加量を０．８質量％に変更した以外は実施例１と同様にして負極材料を作製し、同様の評価を行った。
【０１０３】
［実施例３］
実施例１におけるリンの添加量を１．２質量％に変更した以外は実施例１と同様にして負極材料を作製し、同様の評価を行った。
【０１０４】
［実施例４］
実施例１における導電性向上剤をニッケル（Ｎｉ）に代え、ニッケルの添加量を２質量％に変更した以外は実施例１と同様にして負極材料を作製し、同様の評価を行った。
【０１０５】
［実施例５］
実施例１における導電性向上剤をニッケル（Ｎｉ）に代え、ニッケルの添加量を５質量％に変更した以外は実施例１と同様にして負極材料を作製し、同様の評価を行った。
【０１０６】
［実施例６］
実施例１における導電性向上剤をニッケル（Ｎｉ）に代え、ニッケルの添加量を１０質量％に変更した以外は実施例１と同様にして負極材料を作製し、同様の評価を行った。
【０１０７】
［実施例７］
実施例２における合金粒子および天然黒鉛の仕込み割合（合金粒子/天然黒鉛）を、質量基準で９５/５に変更した以外は実施例１と同様に負極材料を作製し、同様の評価を行った。
【０１０８】
［実施例８］
実施例５における合金粒子および天然黒鉛の仕込み割合（合金粒子/天然黒鉛）を、質量基準で９５/５に変更した以外は実施例１と同様に負極材料を作製し、同様の評価を行った。
【０１０９】
［実施例９］
実施例２における合金粒子および天然黒鉛の仕込み割合（合金粒子/天然黒鉛）を、質量基準で６０/４０に変更した以外は実施例１と同様に負極材料を作製し、同様の評価を行った。
【０１１０】
［実施例１０］
実施例５における合金粒子および天然黒鉛の仕込み割合（合金粒子/天然黒鉛）を、質量基準で６０/４０に変更した以外は実施例１と同様に負極材料を作製し、同様の評価を行った。
【０１１１】
［比較例１］
実施例１における導電性向上剤を用いなかった以外は、実施例１と同様にして負極材料を作製し、同様の評価を行った。
【０１１２】
［比較例２］
天然黒鉛および導電性向上剤を用いずに、実施例１に使用した合金粒子だけを用いて負極材料とし、実施例１と同様の評価を行った。
【０１１３】
［比較例３］
比較例１において、合金粒子の代わりにＳｉ金属粉末（メディアン粒子径（Ｄ５０％）：２．４μｍ）を用いた以外は実施例１と同様にして負極材料を作製し、同様の評価を行った。
【０１１４】
以上の実施例及び比較例の評価結果を下記表２に示す。
【表１】
2013168328.tif 000002
【０１１５】
【表２】
2013168328.tif 000003
【０１１６】
表２の結果から、実施例１で示したリチウムイオン二次電池用負極材料は、導電性向上剤を添加しない比較例１と比べて、高容量を維持しつつ、サイクル特性及びサイクル初期の充放電効率に優れた材料であることが分かる。特に、初回放電容量は１．４倍に増加している。
また実施例１〜１０は、炭素材料と複合化しない比較例２及び固相Ａ及び固相Ｂを含む合金を用いない比較例３と比較して、高容量を維持しつつ、サイクル特性及びサイクル初期の充放電効率に優れた材料であることが分かる。なお、実施例６の放電容量は、５２９ｍＡｈ／ｇであるが、黒鉛系炭素材料を用いた場合の放電容量３７２ｍＡｈ／ｇに比べて、４２％も放電容量が増大している。
【図１】
2013168328.tif 000004